(57)【要約】【課題】  本発明は、十分な耐久性のある高吸放湿性と洗濯耐久性などの実用特性が極めて高く、経時的な強度低下のない、しかも風合いの柔軟な吸湿放湿速度が速いポリエステル繊維構造物を提供する。【解決手段】  本発明のポリエステル繊維構造物は、繊維構造物の単繊維表面に吸湿性を有する高分子化合物が皮膜状に付着されており、あるいは繊維構造物の単繊維間隙に吸湿性を有する高分子化合物が被膜状につながって付着されており、その被膜の平均厚さが５００ｎｍ以上３０００ｎｍ以下で、吸湿係数が０．０２以上０．５以下であり、かつ放湿係数が０．０５以上０．５以下のポリエステル繊維構造物である。【選択図】  図２
2015166502.tif 000002
【特許請求の範囲】
【請求項１】
ポリエステル繊維からなる繊維構造物において、前記繊維構造物の単繊維表面に吸湿性を有する高分子化合物が被膜状に付着されており、および／または、前記構造物の単繊維間隙に吸湿性を有する高分子化合物が被膜状につながって付着されており、その被膜の平均厚さが５００ｎｍ以上３０００ｎｍ以下で、吸湿係数が０．０２以上０．５以下であり、かつ放湿係数が０．０２以上０．５以下であることを特徴とするポリエステル繊維構造物。
【請求項２】
繊維構造物の単繊維表面におよび／または単繊維間隙に被膜状に付着されている吸湿性を有する高分子化合物は、窒素が繊維構造物の全繊維質量に対し０．０５〜２．０質量％含まれており、かつ、スルホン酸基が繊維構造物の全繊維質量に対し０．３〜１２．０質量％含まれているものであることを特徴とする請求項１記載のポリエステル繊維構造物。
【請求項３】
繊維構造物の分解糸強力低下率（％）が８０％以上であることを特徴とする請求項１または２記載のポリエステル繊維構造物。
【請求項４】
繊維構造物のカンチレバー法による剛軟度向上率が１００％以上１４０％以下であることを特徴とする請求項１〜３のいずれかに記載のポリエステル繊維構造物。
【請求項５】
吸湿性を有する高分子化合物が、下記一般式[Ｉ]
−ＣＯ−ＮＨ−Ｘ１−ＳＯ３Ｒ      [Ｉ]
（式中、Ｘ１は脂肪族基または芳香族基を表し、ＲはＨまたは金属を表す。）で示される構造を有する高分子化合物である請求項１または２記載のポリエステル繊維構造物。
【発明の詳細な説明】
【技術分野】
【０００１】
本発明は、吸放湿性や洗濯耐久性などの実用特性が極めて高く、経時的な強度低下の少ない吸湿放湿速度が速いポリエステル繊維構造物に関するものである。
【背景技術】
【０００２】
ポリエステル繊維等の合繊繊維は、多くの優れた特性を有するため、広く衣料や工業用途に用いられている。しかしながら、このような合繊繊維は、疎水性でかつ緻密な分子構造であることから、綿や麻等の天然繊維あるいはレーヨン等の化学繊維に比べて、吸水性や吸湿性が低く、運動時などの着用快適性が要求される分野での使用は不向きとされていた。
【０００３】
従来、ポリエステル繊維等の合繊繊維に、吸水性や吸湿性機能を付与しようとする試みが種々検討されてきた。
【０００４】
例えば、繊維内部にポリアルキレンオキサイドを配合し、かつ繊維表面にポリアルキレングリコール誘導体がグラフト重合されているポリエステル繊維が提案されている（特許文献１参照。）。しかしながら、このポリエステル繊維は、ポリアルキレンオキサイドが繊維内部に存在するため、繊維外部にある水分と接触する確率が低く、また繊維表面に存在するポリアルキレングリコール誘導体は吸湿性を向上させる効果は小さく、天然繊維並の吸湿性は得られていない。
【０００５】
また、中空糸の中空部にアクリル酸系重合体やメタクリル酸系重合体を充填・固定化する方法が提案されている（特許文献２参照。）。しかしながら、この提案では染色加工時の熱水により芯部の吸湿性ポリマーが大きく膨潤するため、繊維表面にひび割れが生じ、水に対する親和性が高い芯部のポリマーが外部に流出してしまうという課題があった。
【０００６】
また、疎水系ラジカル開始剤、フタルイミド系化合物およびエチレン性不飽和有機酸を混合し、浴中で重合させる方法が提案されている（特許文献３参照。）。しかしながら、この提案では浴中でフタルイミド系化合物およびエチレン性不飽和有機酸が重合されるため、重合ムラが発生しやすいという課題があった。また、繰り返しの洗濯や空気中の水分により、加水分解を起こし、経時的に徐々に繊維の強度低下を起こし、実用上、非常に大きな課題を有していた。
【０００７】
また別に、親水性高分子とジビニルモノマーと重合開始剤とを含有する処理剤を用いて浴中処理する方法が提案されている（特許文献４参照。）。しかしながら、この提案では繊維表面に吸湿性高分子を皮膜状に付与するため、繰り返しの洗濯により皮膜が剥離し、洗濯耐久性に欠けるものであった。
【０００８】
また、ポリスチレン系、ポリアクリロニトリル系、ポリアクリル酸エステル系およびポリメタアクリル酸エステル系などで、スルホン酸基、カルボン酸基およびリン酸基などの親水基を有し、架橋剤で架橋された架橋重合体の高吸湿性微粒子が付着されてなる処理方法が提案されている（特許文献５参照。）。しかしながら、この提案では、繊維表面に吸湿粒子をバインダーで付着するため、繰り返しの洗濯により皮膜が剥離し、洗濯耐久性に欠けるものであった。
【０００９】
また、繊維表面に吸湿発熱性を有する高分子化合物が付着される処理方法が提案されている（特許文献６参照。）。しかしながら、この提案では、繊維表面に存在する親水基は吸湿性を向上させる効果は小さく、天然繊維並の吸湿性は得られていない。同時に単繊維表面に吸湿性高分子を皮膜状に付与しないため、風合いがよくないものであり、繰り返しの洗濯により皮膜状吸湿性高分子化合物が剥離し、やはり洗濯耐久性に欠けるものであった。
【先行技術文献】
【特許文献】
【００１０】
【特許文献１】特開２０００−５４２６２号公報
【特許文献２】特開平８−３２５９４５号公報
【特許文献３】特許第４３１４５０１号公報
【特許文献４】特開２００１−３０３４４７号公報
【特許文献５】特開２００２−２１２８８０号公報
【特許文献６】特開２００３−１４７６８０号公報
【発明の概要】
【発明が解決しようとする課題】
【００１１】
そこで本発明の目的は、上記の従来技術の課題に鑑み、さらに十分に耐久性のある高吸放湿性と洗濯耐久性などの実用特性が極めて高く、経時的な強度低下のない、しかも風合いの柔軟な吸湿放湿速度が速いポリエステル繊維構造物を提供することにある。
【課題を解決するための手段】
【００１２】
本発明は、上記の課題を解決するために、次の手段を採用するものである。すなわち、本発明のポリエステル繊維構造物は、ポリエステル繊維からなる繊維構造物において、前記繊維構造物の単繊維表面に吸湿性を有する高分子化合物が皮膜状に付着されており、および／または、前記繊維構造物の単繊維間隙に吸湿性を有する高分子化合物が被膜状につながって付着されており、その被膜の平均厚さが５００ｎｍ以上３０００ｎｍ以下で、吸湿係数が０．０２以上０．５以下であり、かつ放湿係数が０．０２以上０．５以下であることを特徴とするポリエステル繊維構造物である。
【００１３】
本発明のポリエステル繊維構造物の好ましい態様によれば、前記の繊維構造物の単繊維表面におよび／または単繊維間隙に被膜状に付着されている吸湿性を有する高分子化合物は、窒素が繊維構造物の全繊維質量に対し０．０５〜２．０質量％含まれており、かつ、スルホン酸基が繊維構造物の全繊維質量に対し０．３〜１２．０質量％含まれているものである。
【００１４】
本発明のポリエステル繊維構造物の好ましい態様によれば、前記の繊維構造物の分解糸強力低下率（％）は８０％以上であり、前記の繊維構造物のカンチレバー法による剛軟度向上率は１００％以上１４０％以下である。
【００１５】
本発明のポリエステル繊維構造物の好ましい態様によれば、前記の吸湿性を有する高分子化合物は、下記一般式[Ｉ]
−ＣＯ−ＮＨ−Ｘ１−ＳＯ３Ｒ      [Ｉ]
（式中、Ｘ１は脂肪族基または芳香族基を表し、ＲはＨまたは金属を表す。）で示される構造を有する高分子化合物である。
【発明の効果】
【００１６】
本発明によれば、合繊繊維の特性を有しながら、綿や絹などの天然繊維や化学繊維に近い耐久性のある吸放湿性能を有し、かつ、経時的な物性変化がないポリエステル系繊維構造物が得られる。特に、その洗濯前後の吸湿性は、綿繊維並の吸湿性を有するポリエステル繊維構造物が得られる。
【００１７】
本発明のポリエステル繊維構造物は、高吸放湿性を付与することにより、着用時の蒸れ感等が軽減されるため、肌着などのインナーは勿論、ドレスシャツやズボンなどの衣料や、快適性と保温性のあるスポーツ用の衣料や、シーツや布団カバーなどの寝装品、および布団類の中綿材用途としても好適に使用することができる。
【図面の簡単な説明】
【００１８】
【図１】図１は、本発明のポリエステル繊維構造物を例示説明するための模式断面図である。
【図２】図２は、本発明のポリエステル繊維構造物の断面を示す図面代用写真である。
【図３】図３は、従来のポリエステル繊維構造物の断面を示す図面代用写真である。
【図４】図４は、従来の他のポリエステル繊維構造物の断面を示す図面代用写真である。
【図５】図５は、従来の他のポリエステル繊維構造物の断面を示す図面代用写真である。
【発明を実施するための形態】
【００１９】
本発明は、綿および絹などの天然繊維や化学繊維に近い耐久性のある吸放湿性能を有し、かつ、経時的な物性変化がないポリエステル系繊維構造物の創出について鋭意検討した結果、後述するように、吸湿性を有する高分子化合物が、単繊維表面に被膜状に付着されており、および／または、単繊維間隙に被膜状につながって付着されている形態とすることにより、前記の課題を一挙に解決することを見いだし本発明に到達したものである。
【００２０】
すなわち、本発明のポリエステル繊維構造物は、ポリエステル繊維からなる繊維構造物において、前記繊維構造物の単繊維表面に吸湿性を有する高分子化合物が皮膜状に付着されており、および／または、前記繊維構造物の単繊維間隙に被膜状につながって付着おり、その被膜の平均厚さが５００ｎｍ以上３０００ｎｍ以下で、吸湿係数が０．０２以上０．５以下であり、かつ放湿係数が０．０２以上０．５以下のポリエステル繊維構造物である。
【００２１】
次に、本発明のポリエステル繊維構造物について詳細に説明する。
【００２２】
まず、本発明のポリエステル繊維構造物を図面により説明する。
【００２３】
図１は、本発明のポリエステル繊維構造物の断面を例示説明するための模式図である。図１のポリエステル繊維からなる構造物において、（ポリエステル）単繊維３の単繊維表面に、被膜状に付着されている吸湿性を有する高分子化合物２と、単繊維３と単繊維３の単繊維間隙４に被膜状につながって付着されている吸湿性を有する高分子化合物１が存在する。
【００２４】
図１において、単繊維表面に、被膜状に付着されている吸湿性を有する高分子化合物２は、その吸湿性を有する高分子化合物が好ましくは被覆率６０％以上の割合で単繊維表面に被膜状に付着されている被覆被膜層である。
【００２５】
また、単繊維３と単繊維３の単繊維間隙４に被膜状につながって付着されている吸湿性を有する高分子化合物１は、単繊維間隙４にあってこれも吸湿性を有する高分子化合物が被膜層を呈して単繊維３と単繊維３に被膜状につながって付着されている。
【００２６】
このように、本発明のポリエステル繊維構造物においては、被膜状の吸湿性を有する高分子化合物は、単繊維表面および／または単繊維３と単繊維３との間隙である単繊維間隙４に被膜層として介在されている。
【００２７】
後述するように、単繊維３と単繊維３との間隙である単繊維間隙４に、吸湿性を有する高分子化合物が点状または塊状等の形態で存在しないものがよく、本発明のポリエステル繊維構造物においては、点状または塊状等の形態のものの占有率は好ましくは０〜２０質量％である。
【００２８】
この占有率の測定判定方法は、図１のような走査型電子顕微鏡（ＳＥＭ）あるいは透過型電子顕微鏡（ＴＥＭ）による２次元観察写真を撮って、全体被覆面積に対する点状または塊状等の形態の面積比から占有率を計算する。ランダムな１０点の写真で測定した上記被膜の平均占有率のうち、最大値および最小値を除いた８点の数平均値を意味するものとする。
【００２９】
図２は、本発明のポリエステル繊維構造物の断面を示す図面代用写真であり、単繊維表面に被膜状に付着されている、あるいは単繊維隙間に被膜状につながって付着されている吸湿性を有する高分子化合物の存在を示すＳＥＭ写真である。
【００３０】
図２においては図１と同様に、繊維構造物の単繊維表面に、被膜状に付着されている吸湿性を有する高分子化合物２が、好ましくは被覆率６０％以上の割合で単繊維表面に被膜状に付着されて被覆被膜層を形成している。
【００３１】
また、図２においては図１と同様に、単繊維３と単繊維３の単繊維間隙４に被膜状につながって付着されている吸湿性を有する高分子化合物１が、単繊維間隙４にあってこれも被膜層を呈して単繊維３と単繊維３に被膜状につながって付着されている。
【００３２】
本発明のポリエステル繊維構造物においては、後述するように、単繊維３と単繊維３との間隙である単繊維間隙４に、吸湿性を有する高分子化合物が点状または塊状等の形態で存在しないものがよく、本発明のポリエステル繊維構造物においては、点状または塊状等の形態のものの占有率は好ましくは０〜２０質量％である。
【００３３】
図３は、従来のポリエステル繊維構造物の断面を示す図面代用写真であり、単繊維３と単繊維３の単繊維隙間４に、点状につながっている吸湿性を有する高分子化合物５が存在することを示すＳＥＭ写真である。
【００３４】
図３において、点状につながっている吸湿性を有する高分子化合物５は、その占有率が６０％質量以下の割合で存在している点状不連続形ポリマー層である。
【００３５】
図４と図５は、従来の他のポリエステル繊維構造物の断面を示す図面代用写真であり、単繊維３と単繊維３の単繊維間隙に塊状に充填されている吸湿性を有する高分子化合物６が存在することを示すＳＥＭ写真である。
【００３６】
ここでは、吸湿性を有する高分子化合物は単繊維表面に被膜状に付着しておらず、単繊維隙間に塊状に充填されている。図４と図５において、吸湿性を有する高分子化合物の単繊維間隙占有率は、２０％質量以上である。
【００３７】
さらに、本発明のポリエステル繊維構造物において、吸湿性を有する高分子化合物の繊維間隙占有率は、好ましくは３０質量％以下であるものがよく、吸湿性を有する高分子化合物の繊維間隙占有率が３０質量％を超えると、繊維間隙に吸湿性を有する高分子化合物が被膜状に被覆せず、充填型に付着するため、吸湿性は維持できるが、繊維構造物の風合いが硬くなり、通気性が低下する傾向が出てきてしまい、繊維構造物の快適性を維持できにくくなる。繊維間隙占有率は、より好ましくは０〜１０質量％である。
【００３８】
ここで、繊維間隙とは、繊維糸束断面において、図１の単繊維３の重心Ｘ相互を図１のように直線で結んでできる空間の最大面積から、そこに含まれる単繊維断面の面積を差し引いた空間である。具体的には、図１の単繊維３の重心Ｘ相互を直線で結んでできる最大面積の空間から、そこに含まれる単繊維の断面の面積を引いた空間である。また、繊維間隙占有率とは、先に定義した繊維間隙中（直線内）に、どれだけ吸湿性を有する高分子化合物が占有されているのかを示す尺度であり、次の式で求められる。
・繊維間隙占有率（％）＝吸湿性を有する高分子化合物の繊維間隙空間を占める面積／繊維間隙面積
次に、本発明の吸湿性を有する高分子化合物がを付与された繊維構造物について、さらに具体的に説明する。
【００３９】
本発明で使用される高吸湿性である高分子化合物の状態は、単繊維表面を被覆して付着されている被膜状、あるいは、単繊維隙間につながって付着されている被膜状であることが重要である。このような被膜状態とすることにより、被膜の厚さを３０００ｎｍ以下の厚さに好適に調整することができる。
【００４０】
また、本発明においては、吸湿性を有する高分子化合物の繊維構造物に対する付着量（絶乾状態：１０５℃×２時間）は、３〜３０質量％であることが好ましい。付着量が３質量％未満では、吸湿性が低くなる原因となり、逆に３０質量％を超える付着量であると風合いは硬くなり、通気性が悪くなるものになる傾向を示す。
【００４１】
本発明の繊維表面に被膜状に付着される吸湿性を有する高分子化合物は、後述するように、好ましくは吸湿モノマーと架橋モノマーが重合されたポリマーである。この重合されたポリマーは、単繊維表面に被膜状に付着されている、および／または単繊維隙間に被膜状につながって付着されており、このように、単繊維表面に被膜状に付着する場合は、未処理ポリエステル繊維に比較して、加水分解によるポリエステル繊維の強度低下と言う問題が少なく、単繊維表面に一本一本に密着に皮膜状に付着すると、繰り返し洗濯により皮膜が剥離しない、良好の洗濯耐久性がある。
【００４２】
これに対し、単繊維表面に一本一本に皮膜状に付着することではなく、図３のように吸湿性を有する高分子化合物５が単繊維間隙に点状に付着する場合は、繰り返し洗濯により皮膜が剥離して、吸湿性が大幅に低下する傾向がある。また、図４と図５のように、吸湿性を有する高分子化合物６が単繊維間隙４に塊状に充填される場合は、素材の風合いが硬化したり、通気性や吸水性が低下したり、ストレーチ素材に対するストレーチ性が抑制する傾向がある。
【００４３】
本発明のポリエステル繊維構造物において、単繊維表面に付着されている高分子化合物の被膜の平均厚さは、３０００ｎｍ以下であり、更に被膜の平均厚さは、吸湿発熱性、洗濯耐久性およびソフト感などの性能の観点から、５００ｎｍ以上１５００ｎｍ以下であることが好ましい態様である。被膜の平均厚さが５００ｎｍ未満の場合は、吸湿性能が低くなる傾向にあり、また、被膜の平均厚さが１５００ｎｍを越える場合は風合いが硬化する。
【００４４】
本発明において、被膜の厚さとは、単繊維表面に付着されている吸湿性を有する高分子化合物の厚さを意味し、具体的には、単繊維の長さ方向に対する垂直な方向のポリエステル単繊維の表層から、単繊維に付着している吸湿性を有する高分子化合物の表層までの走査型電子顕微鏡（ＳＥＭ）あるいは透過型電子顕微鏡（ＴＥＭ）による２次元測長から得られる長さである。被膜の平均厚さは、ランダムな２０点の位置で測定した上記被膜の平均厚さうち、最大値および最小値を除いた１８点の数平均値を意味するものとする。
【００４５】
本発明において、繊維表面に吸湿性を有する高分子化合物を付着させる方法としては、後述するように、好ましくは吸湿モノマー、架橋モノマー、触媒および助剤等を配合して調液した処理剤の水溶液に、ポリエステル繊維構造物を浸漬し、水溶液の付着量が好適には３０〜２００質量％になるようにマングルで絞り、次いで、飽和高温水蒸気で湿熱処理し、乾燥処理を行う方法が挙げられる。
【００４６】
本発明で用いられる単繊維表面に被膜状に付着される吸湿性を有する高分子化合物は、その被膜において、窒素が全繊維質量に対し好ましくは０．０５〜２．０質量％およびスルホン酸基が全繊維質量に対し好ましくは０．３〜１２．０重量％含まれており、更に窒素が全繊維質量に対し好ましくは０．５〜１．５質量％およびスルホン酸基が全繊維質量に対し好ましくは３．０〜１０．０質量％含まれている。
【００４７】
全繊維質量に対し、窒素が０．０５質量％未満およびスルホン酸基が０．３質量％未満になると、吸湿性および吸湿速度が低下し、また、全繊維質量に対し、窒素が２．０質量％およびスルホン酸基が１２．０質量％を超えると、吸湿性及が向上しても、吸放湿速度が低下したり、風合いが硬化したり、洗濯耐久性も低下する傾向がある。
【００４８】
本発明では、吸湿性を有する高分子化合物は、好ましくは吸湿モノマー、架橋モノマー、触媒および助剤等を配合して調液した処理剤の水溶液に、ポリエステル繊維構造物を浸漬し、被膜が形成される。
【００４９】
本発明で用いられる架橋モノマーとしては、好ましくはＥＯ含有アクリレートが挙げられる。ＥＯ含アクリレートの具体例としては、例えば、ポリエチレングリコールメジタクリレート、多官能アクリレートおよびポリアルキレンアルキルエーテルモノメタクリル酸エステルなどが挙げられる。本発明では、これらのモノマーを２種類以上用いることもできる。特に、分子量が８００から２０００までのメジタクリレートが好ましく用いられる。また、分子量が１０００から３０００までのエトキシ化ペンタエリスリトールテトラアクリレートが好ましく用いられる。また、イソアルキル基数が１０から１００までのポリアルキレンアルキルエーテルモノメタクリル酸エステルが好ましく用いられる。
【００５０】
本発明のポリエステル繊維構造物に天然繊維を含有させる場合は、発色性の面から、ＡＭＰＳ−Ｎａやスチレンスルホン酸ナトリウムが好ましく用いられる。
【００５１】
本発明で用いられる吸湿モノマーとしては、ビニルカルボン酸および／またはビニルスルホン酸等が挙げられる。ビニルカルボン酸の具体例としては、アクリル酸、メタクリル酸およびマレイン酸などが挙げられる。また、ビニルスルホン酸の具体例としては、２−アクリルアミド−２−メチルプロパンスルホン酸（以下、「ＡＭＰＳ」ということがある。）、２−アクリルアミド−２−メチルプロパンスルホン酸ナトリウム（以下、「ＡＭＰＳ−Ｎａ」ということがある。）、２−アリルオキシ−２−ヒドロキシプロパンスルホン酸、およびスチレンスルホン酸ナトリウムなどが挙げられる。本発明では、これらのモノマー２種類以上用いることもできる。特に、被膜効率と吸放湿係数の面から、ＡＭＰＳおよびスチレンスルホン酸ナトリウムが好ましく用いられる。天然繊維含有する場合は、発色性の面から、ＡＭＰＳ−Ｎａおよびスチレンスルホン酸ナトリウムが好ましく用いられる。
【００５２】
また、繊維との親和性を高めるために各種の界面活性剤を使用することができる。例えば、イソプロピルアルコールなどのアルコール類や、アニオン系界面活性剤として、ドデシルベンゼンスルホン酸ナトリウムや、アルキルナフタレンスルホン酸ナトリウムなどがあり、非イオン系界面活性剤では、オクチルフェノールのエチレンオキサイド付加物などの各種界面活性剤が使用される。
【００５３】
本発明において用いられる吸湿性を有する高分子化合物の一部としては、下記一般式[Ｉ]
−ＣＯ−ＮＨ−Ｘ１−ＳＯ３Ｒ      [Ｉ]
（式中、Ｘ１は脂肪族基または芳香族基を表し、ＲはＨまたは金属を表す。）で示される構造を有する高分子化合物が挙げられる。上記の金属としては、Ｎａ、Ｍｇ、Ｚｎ、Ｃａなどが挙げられる。
【００５４】
本発明のポリエステル繊維構造物は、吸湿係数が０．０２以上０．５以下であり、放湿係数が０．０２以上０．５以下である性能を示しており、更に吸湿係数が０．０５以上０．１５以下であることが好ましく、放湿係数が０．０５以上０．３５以下であることが好ましい。吸湿係数が０．０２未満および放湿係数が０．０５未満の場合は、環境変化に対応する湿度を調整する速度が遅く、吸湿係数が０．５を超える場合および放湿係数が０．５を超える場合は、風合いが硬化したり、洗濯耐久性も低下する。
【００５５】
また、本発明において、吸湿係数とは、絶乾状態から２０℃×６５％ＲＨ雰囲気下に２４時間放置し、更に２０℃×６５％ＲＨ絶乾状態から３０℃×９０％ＲＨ雰囲気下に放置する場合は、ポリエステル繊維構造物等の布帛の吸湿速度係数を意味し、詳細な計算方法については、下述している。次に、本発明で用いられる測定方法等について説明する。
【００５６】
＜吸湿速度係数の計算方法＞
吸湿速度係数は、次式により計算する。
・吸湿速度係数：Ｋ（吸湿）＝（ＭＲ２（ｔ）−ＭＲ１）／ｔ
ＭＲ1とは、絶乾状態から２０℃×６５％ＲＨ雰囲気下に２４時間放置したときの吸湿率（％）である。ＭＲ２とは、２０℃×６５％ＲＨ絶乾状態から３０℃×９０％ＲＨ雰囲気下に２４時間放置したときの吸湿率（％）である。ＭＲ２（ｔ）とは、２０℃×６５％ＲＨ絶乾状態から３０℃×９０％ＲＨ雰囲気下にｔ時間放置したときの吸湿率（％）である。ｔとは、絶乾状態から２０℃×６５％ＲＨ雰囲気下に２４時間放置した状態から３０℃×９０％ＲＨ雰囲気下に数分（分）に放置して、ＭＲ２（ｔ）がＭＲ２同等な吸湿率（％）になるときの時間（分）である。
【００５７】
測定方法は、次のとおりである。
（１）約３ｇの試験片を３枚採取する。
（２）試験片を質量が既知の秤量ビン１に入れ、６０℃の温度に設定した熱風乾燥機に蓋をとって３０分間予備乾燥を行う。
（３）予備乾燥後、２０℃×６５％ＲＨに設定した恒温恒湿機内（風速約１ｍ）で２４時間調湿する。
（４）秤量ビンの蓋をした後、恒温恒湿機から取り出し直ちに質量を計る（少数点以下４けたまで読み取り、これより秤量ビンの質量を除いた値をＷ１とする）。
（５）次に、３０℃×９０％ＲＨに設定した恒温恒湿機内（風速約１ｍ）で秤量ビンの蓋をとってｔ時間（数分に）放置調湿して、秤量ビンの蓋をした後、恒温恒湿機から取り出し直ちに質量を計る（少数点以下４けたまで読み取り、これより秤量ビンの質量を除いた値をＷ２（ｔ）とする）。
（６）１０５±２℃の熱風乾燥機内で秤量ビンの蓋をとって２時間乾燥する。
（７）絶乾後、直ちに秤量ビンの蓋をした後、デシケーターに入れて室内３で３０分間放冷する。
（８）放冷後のデシケーターから秤量ビンを取り出し質量を計る（少数点以下４けたまで読み取り、これより秤量ビンの質量を除いた値をＷ３とする）。
（９）上記で求めた絶乾前後の試験片の質量から、次の式によって２０℃×６５％ＲＨと３０℃×９０％ＲＨの吸湿率（％）を求めて、その吸湿速度係数を算出し、３枚の平均値で表わす（少数点以下１けたまで）。）。
・ＭＲ１＝（Ｗ１−Ｗ３）×１００／Ｗ３（％）
・  ＭＲ２（ｔ）＝（Ｗ２（ｔ）−Ｗ３）×１００／Ｗ３（％）
ここに、Ｗ１は２０℃×６５％ＲＨで２４時間に調湿した試験片（除く秤量ビン）の質量（ｇ）であり、Ｗ２(ｔ)は３０℃×９０％ＲＨでｔ時間に調湿したにおける試験片（除く秤量ビン）の質量（ｇ）であり、Ｗ３は絶乾状態における試験片（除く秤量ビン）の質量（ｇ）である。
【００５８】
＜放湿係数＞
放湿係数とは、絶乾状態から３０℃×９０％ＲＨ雰囲気下に２４時間放置し、更に３０℃×９０％ＲＨ雰囲気下から２０℃×６５％ＲＨ雰囲気下に放置する場合は、布帛の放湿速度係数である。詳細な計算方法については、下述している。放湿係数は、次式により計算する。
・放湿係数：ｋ（放湿）＝ＭＲ２−ＭＲ１（ｔ）／ｔ
ＭＲ1とは、絶乾状態から２０℃×６５％ＲＨ雰囲気下に２４時間放置したときの吸湿率（％）をいい、洋服ダンスの中に入っている状態、すなわち着用前の環境に相当する。ＭＲ２とは、２０℃×６５％ＲＨ雰囲気下から３０℃×９０％ＲＨ雰囲気下に２４時間放置したときの吸湿率（％）である。ＭＲ１（ｔ）とは、絶乾状態から２０℃×６５％ＲＨ雰囲気下に２４時間放置した状態から３０℃×９０％ＲＨ雰囲気下に２４時間放置した態から２０℃×６５％ＲＨ雰囲気下にｔ時間放置したときの吸湿率（％）である。ｔとは、絶乾状態から２０℃×６５％ＲＨ雰囲気下に２４時間放置した状態から３０℃×９０％ＲＨ雰囲気下に２４時間放置した態から２０℃×６５％ＲＨ雰囲気下に数分（分）に放置して、ＭＲ１（ｔ）がＭＲ１同等な吸湿率（％）になるときの時間（分）である。
【００５９】
測定方法は、次のとおりである。
（１）約３ｇの試験片を３枚採取する。
（２）試験片を質量が既知の秤量ビン１に入れ、６０℃の温度に設定した熱風乾燥機に蓋をとって３０分間予備乾燥を行う。
（３）予備乾燥後、２０℃×６５％ＲＨに設定した恒温恒湿機内（風速約１ｍ）で２４時間調湿した後、３０℃×９０％ＲＨに設定した恒温恒湿機内（風速約１ｍ）で２４時間調湿する。
（４）秤量ビンの蓋をした後、恒温恒湿機から取り出し、直ちに質量を計る（少数点以下４けたまで読み取り、これより秤量ビンの質量を除いた値をＷ２とする）。
（５）次に、２０℃×６５％ＲＨに設定した恒温恒湿機内（風速約１ｍ）で秤量ビンの蓋をとってｔ時間（数分に）放置調湿して、秤量ビンの蓋をした後、恒温恒湿機から取り出し、直ちに質量を計る（少数点以下４けたまで読み取り、これより秤量ビンの質量を除いた値をＷ１（ｔ）とする）。
（６）１０５±２℃の熱風乾燥機内で秤量ビンの蓋をとって２時間乾燥する。
（７）絶乾後、直ちに秤量ビンの蓋をした後、デシケーターに入れて室内３で３０分間放冷する。
（８）放冷後のデシケーターから秤量ビンを取り出し質量を計る（少数点以下４けたまで読み取り、これより秤量ビンの質量を除いた値をＷ３とする）。
（９）上記で求めた絶乾前後の試験片の質量から、次の式によって２０℃×６５％ＲＨと３０℃×９０％ＲＨの吸湿率（％）を求めて、その吸湿速度係数を算出し、３枚の平均値で表わす（少数点以下１けたまで）。）
・ＭＲ１（ｔ）＝（Ｗ１（ｔ）−Ｗ３）×１００／Ｗ３（％）
・ＭＲ２＝（Ｗ２−Ｗ３）×１００／Ｗ３（％）
ここに、Ｗ１（ｔ）は２０℃×６５％ＲＨでｔ時間に調湿した試験片（除く秤量ビン）の質量（ｇ）であり、Ｗ２（ｔ）は３０℃×９０％ＲＨで２４時間に調湿したにおける試験片（除く秤量ビン）の質量（ｇ）であり、Ｗ３は絶乾状態における試験片（除く秤量ビン）の質量（ｇ）である。
【００６０】
本発明で用いられる上記の処理液は、基本的には、重合性モノマーの混合加工液もしくは単独とそれに重合開始剤とで構成されるが、さらに必要に応じて仕上げ加工剤、例えば、撥水剤、柔軟剤、難燃剤および抗菌防臭加工剤などをすることができる。
【００６１】
また、架橋促進のために、風合いをあまり粗硬にしない程度に、メチロール基を有するビニルモノマー、例えば、Ｎ−メチロールアクリルアミドやＮ−メチロールメタクリルアミド、Ｎ，Ｎ−メチレンビスアクリルアミドなどを添加することができる。
【００６２】
本発明においては、より高い吸湿性を得るためには、後加工により導入された酸性基の少なくとも一部を金属塩で置換することが好ましい態様である。これらの手法としては、水酸化ナトリウム、水酸化カリウム、水酸化リチウム、炭酸ナトリウムおよび炭酸カリウム等の少なくとも１種を溶解した水浴中に浸漬し、好ましくは６０〜８０℃の温度で好ましくは１０〜３０分間処理を行うことにより、塩化に置換することができる。
【００６３】
また、同様の手法で導入した酸性基の一部を、亜鉛、銅および銀などの金属塩に置換することも可能であり、このように亜鉛、銅および銀などの金属塩に置換することにより、吸湿性能の他に消臭性能や抗菌性能をも得ることができる。
【００６４】
本発明で用いられるポリエステル繊維は、通常のフラットヤーン以外に、仮撚加工糸、強撚糸およびタスラン加工糸や、太細糸および混繊糸等のフィラメントヤーンであってもよく、ステープルファイバーやトウ、あるいは紡績糸などの各種形態の繊維であってもよい。ポリエステル繊維構造物としては、織物、編物および不織布などの布帛の形態のものを使用することができる。
【００６５】
本発明のポリエステル繊維構造物は、繊維構造物の単繊維表面に吸湿性を有する高分子化合物が皮膜状に付着されており、あるいは単繊維表面に吸湿性を有する高分子化合物が皮膜状に架橋され方法で吸湿性および高吸放湿性を付与することで蒸れ感等が軽減されるため、肌着などのインナーは勿論、ドレスシャツやズボンなどの衣料や、シーツ、布団カバーなどの寝装品およびワタとして布団ワタなどにも好適に使用できる。
【実施例】
【００６６】
次に、実施例により本発明のポリエステル繊維構造物について具体的に説明するが、本発明はこれらに限定されるものではない。また、実施例中の性能評価は、次の方法で測定したものである。
【００６７】
・  質量変化率（％）＝［（加工後質量（ｇ）−加工前質量（ｇ））／加工前質量（ｇ）］×１００
・  測定回数：３回。
【００６８】
＜繊維間隙占有率＞
繊維間隙占有率の測定判定方法は、図１の走査型電子顕微鏡（ＳＥＭ）あるいは透過型電子顕微鏡（ＴＥＭ）による２次元観察写真を撮って、全体被覆面積に対する点状または塊状等の形態の面積比から、占有率を計算します。ランダムな１０点の写真で測定した上記被膜の平均占有率のうち、最大値および最小値を除いた８点の数平均値を意味するものとする。
【００６９】
＜被膜の平均厚さ＞
被膜の厚さとは、単繊維表面に付着されている吸湿性を有する高分子化合物の厚さを意味し、具体的には、単繊維の長さ方向に対する垂直な方向のポリエステル単繊維の表層から、単繊維に付着している吸湿性を有する高分子化合物の表層までの走査型電子顕微鏡（ＳＥＭ）あるいは透過型電子顕微鏡（ＴＥＭ）による２次元測長から得られる長さである。被膜の平均厚さは、ランダムな２０点の位置で測定した上記被膜の平均厚さうち、最大値および最小値を除いた１８点の数平均値を意味するものとする。
【００７０】
＜吸湿率差；△ＭＲ（％）＞
次の条件により吸湿率差を求め、吸湿率差から吸湿性能を確認した。
（１）約１ｇの試験片を３枚採取する。（ｎ数＝３）
（２）試験片を質量が既知の秤量ビン１に入れ、６０℃の温度に設定した熱風乾燥機に蓋をとって３０分間予備乾燥を行う。
（３）予備乾燥後、２０℃×６５％ＲＨに設定した恒温恒湿機内（風速約１ｍ）で２４時間調湿する。
（４）秤量ビンの蓋をした後、恒温恒湿機から取り出し、直ちに質量を計る（少数点以下４けたまで読み取り、これより秤量ビンの質量を除いた値をＷ１とする）。
（５）次に、３０℃×９０％ＲＨに設定した恒温恒湿機内（風速約１ｍ）で秤量ビンの蓋をとって２４時間調湿する。
（６）秤量ビンの蓋をした後、恒温恒湿機から取り出し、直ちに質量を計る（少数点以下４けたまで読み取り、これより秤量ビンの質量を除いた値をＷ２とする）。
（７）１０５±２℃の熱風乾燥機内で秤量ビンの蓋をとって２時間乾燥する。
（８）絶乾後、直ちに秤量ビンの蓋をした後、デシケーターに入れて室内３で３０分間放冷する。
（９）放冷後のデシケーターから秤量ビンを取り出し質量を計る（少数点以下４けたまで読み取り、これより秤量ビンの質量を除いた値をＷ３とする）。
（１０）上記で求めた絶乾前後の試験片の質量から、次の式によって２０℃×６５％ＲＨと３０℃×９０％ＲＨの吸湿率（％）を求めて、その吸湿率差ΔＭＲ（％、吸湿率差）を算出し、３枚の平均値で表わす（少数点以下１けたまで）。
・ΔＭＲ（％）＝ＭＲ２−ＭＲ１
ここに、ＭＲ１は２０℃×６５％ＲＨ雰囲気下に２４時間放置したときの吸湿率（％）であり、ＭＲ２は３０℃×９０％ＲＨ雰囲気下に２４時間放置したときの吸湿率（％）である。
・ΔＭＲ（％）＝ＭＲ２−ＭＲ１
・ＭＲ１＝（Ｗ１（ｔ）−Ｗ３）×１００／Ｗ３（％）
・ＭＲ２＝（Ｗ２−Ｗ３）×１００／Ｗ３（％）
ここに、Ｗ１は２０℃×６５％ＲＨにおける試験片（除く秤量ビン）の質量（ｇ）であり、Ｗ２は３０℃×９０％ＲＨにおける試験片（除く秤量ビン）の質量（ｇ）であり、Ｗ３は絶乾状態における試験片（除く秤量ビン）の質量（ｇ）である。
【００７１】
＜分解糸強力低下率（％）；加速試験前後の分解糸強力測定＞
加速試験；１３０℃の温度の熱水中に編物を浸漬し、２４０分間浴中処理を行った後、取り出し、水洗し脱水し風乾した。
【００７２】
分解糸強力測定；ＪＩＳ Ｌ１０１３（１９９９）に準拠し、島津製作所製オートグラフを用いて、加速試験前後において、編物から取り出したフィラメント（以下、「分解糸」という。）の強力を測定した。分解糸は、編物の異なる場所からそれぞれ繊維を取出し合計５本とし、５本の測定値の平均を求めた（ｎ数＝５）。低下率は、次式により求めた。
・分解糸強力低下率（％）＝（加速試験後の分解糸強力／加速試験前の分解糸強力）×１００。
【００７３】
＜吸湿速度；質量増加率（％）＞
絶乾状態（１０５℃×２時間放置）の重量をスタートとし、３０℃×９０％ＲＨ雰囲気下に１，２，３，４，５，６，７，８，９，１０，３０分放置したときの質量増加率（％）を調べた。
・質量増加率（％）＝｛（Ａ−Ｂ）／Ｂ｝×１００
ここに、Ａは３０℃×９０％ＲＨ雰囲気下の質量であり、Ｂは絶乾状態（１０５℃×２時間放置）の質量である。
【００７４】
＜吸湿係数＞
吸湿係数は、次式により求めた。
・吸湿係数：Ｋ（吸湿）＝（ＭＲ２（ｔ）−ＭＲ１）／ｔ
ここにおいて、ＭＲ１とは、絶乾状態から２０℃×６５％ＲＨ雰囲気下に２４時間放置したときの吸湿率（％）である。ＭＲ２とは、２０℃×６５％ＲＨ絶乾状態から３０℃×９０％ＲＨ雰囲気下に２４時間放置したときの吸湿率（％）である。ＭＲ２（ｔ）とは、２０℃×６５％ＲＨ絶乾状態から３０℃×９０％ＲＨ雰囲気下にｔ時間放置したときの吸湿率（％）である。ｔとは、絶乾状態から２０℃×６５％ＲＨ雰囲気下に２４時間放置した状態から３０℃×９０％ＲＨ雰囲気下に数分（分）に放置して、ＭＲ２（ｔ）がＭＲ２同等な吸湿率（％）になるときの時間（分）である。
【００７５】
＜放湿係数＞
放湿係数は、次式により求めた。
・放湿係数：ｋ（放湿）＝ＭＲ２−ＭＲ１（ｔ）／ｔ
ＭＲ１とは、絶乾状態から２０℃×６５％ＲＨ雰囲気下に２４時間放置したときの吸湿率（％）をいい、洋服ダンスの中に入っている状態、すなわち着用前の環境に相当する。
【００７６】
ＭＲ２とは、２０℃×６５％ＲＨ絶乾状態から３０℃×９０％ＲＨ雰囲気下に２４時間放置したときの吸湿率（％）である。
【００７７】
ＭＲ１（ｔ）とは絶乾状態から２０℃×６５％ＲＨ雰囲気下に２４時間放置した状態から３０℃×９０％ＲＨ雰囲気下に２４時間放置した態から２０℃×６５％ＲＨ雰囲気下にｔ時間放置したときの吸湿率（％）である。
【００７８】
ｔとは絶乾状態から２０℃×６５％ＲＨ雰囲気下に２４時間放置した状態から３０℃×９０％ＲＨ雰囲気下に２４時間放置した態から２０℃×６５％ＲＨ雰囲気下に数分（分）に放置して、ＭＲ１（ｔ）がＭＲ１同等な吸湿率（％）になるときの時間（分）である。
【００７９】
＜剛軟度向上率＞
剛軟度向上率は、次式により求めた。
・剛軟度向上率（％）＝（Ｃ２−Ｃ１）×１００／Ｃ１
ここにおいて、Ｃ１は処理前の剛軟度の平均値（ｍｍ）であり、Ｃ２は処理後の剛軟度の平均値（ｍｍ）である。
・処理方法：水酸化ナトリウム溶液中に処理して、吸湿速度が０になる上に、処理後の分解糸強力が処理前より低下しなかった方法。
・剛軟度測定方法：ＪＩＳ  Ｌ  １０９６「一般織物試験方法」剛軟度  （１９９９）に準拠し、処理試験前後において、繊維構造物から取り出した布帛を測定した。測定用布帛は、繊維構造物の異なる場所からそれぞれ布帛を取出し合計２０枚（縦、横  各１０枚）とし、２０枚の測定値の平均を求めた（ｎ数＝５）。
（実施例１〜８、比較例１〜３）
８４デシテックス７２フィラメントからなるポリエステル糸を用い、３６ゲージで目付２２７ｇ／ｍ２の編物を作成し、常法により精練した後、１８０℃の温度でピンテンターを使用し熱セットを行い、得られた編物を、次に示す方法で処理し、性能を評価した。結果を表１に示す。  ＜重合開始剤＞
触媒Ａ（過硫酸アンモニウム）を、表１に記載の使用量で用いた。
【００８０】
触媒Ｂ（ベンゾイルパーオキサイドとトルイルオア−オキサイド混合物とのキシレン溶液）として、“ナイパーＢＭＴ−Ｋ４０”（日本油脂(株)製）を、各実施例において表１に示す使用量で用いた。
＜重合性モノマー＞
架橋モノマーＡ（二官能ポリエチレングリコールジメタクリレート）として、“ＮＫエステル２３Ｇ”（新中村化学工業（株）製）を、表１に記載の使用量で用いた。
【００８１】
架橋モノマーＢ（多官能ポリエチレングリコールジメタクリレート）として、“ＮＫエステル３５Ｅ”（新中村化学工業（株）製）を、表１に記載の使用量で用いた。
【００８２】
架橋モノマーＣ（ポリアルキレンアルキルエーテルモノメタクリル酸エステルとポリオキシエチレンオレイルエーテルの復配品）として、表１に記載の使用量で用いた。
【００８３】
吸湿モノマーＡ（２−アクリルアミド−２−メチルプロパアンスルホン酸）として、“ＡＭＰＳ”（共栄社化学（株）製）を、表１に記載の使用量で用いた。
【００８４】
吸湿モノマーＢ（有機酸）として、アクリル酸および／またはメタクリル酸を、各実施例において表１に記載のとおりの使用量で用いた。
【００８５】
＜界面活性剤＞
ても  界面活性剤（ポリオキシエチレンオレイルエーテル）として、“エマルゲン４２０”（花王株式会社製）を、各実施例において表１に記載のとおりの使用量で用いた。
【００８６】
各実施例において表１に記載のとおりの使用量で用いた。
【００８７】
＜前処理剤＞
前処理剤Ａ（カチオン系ポリマー）として、“ＡＦＩ−０３”（センカ株式会社製）を、各実施例において表１に記載のとおりの使用量で用いた。  前処理剤Ｂ（カチオン化樹脂のエポキシ変性物）として、“ＫＺ−１２２Ｋ”（センカ株式会社製）を、各実施例において表１に記載のとおりの使用量で用いた。
【００８８】
前処理剤Ｃ（多価フェノール縮合物誘導体）として、“フィックス５０１”（センカ株式会社製）を、各実施例において表１に記載のとおりの使用量で用いた。
【００８９】
前処理剤Ｄ（多価フェノール縮合物誘導体）として、“フィックス剤Ｅ−０００１”（日華化学株式会社製）を、各実施例において表１に記載のとおりの使用量で用いた。
【００９０】
＜前処理方法＞
次（１）と（２）の前処理について、各実施例において、表１に記載の処理を採用した。
【００９１】
（１）浴中カチオン化処理；
編物と、カチオン化処理剤を１〜１０％ｏ．ｗ．ｆ．溶解した水溶液との質量比を１：１０〜５０に調整した。次いでＭｉｎｉカラー染色機（テクサム技研社製）で４０℃から２℃／分の昇温速度で昇温し、１００℃の温度で１〜１２０分間処理した。上記処理液を降温、湯洗、水洗し、次いで蒸熱処理を行った。
【００９２】
（２）浴中アニオン化処理；
編物と、アニオン化処理剤を１〜１０％ｏ．ｗ．ｆ．溶解した水溶液との質量比を１：１０〜５０に調整した。次いでＭｉｎｉカラー染色機（テクサム技研社製）で４０℃から２℃／分の昇温速度で昇温し、１００℃の温度で１〜１２０分間処理した。
上記処理液を降温、湯洗、水洗し、次いで蒸熱処理を行った。
【００９３】
＜処理方法＞
次のＡ、ＢおよびＣの蒸熱処理と乾熱処理について、各実施例において、表１に記載の処理を採用した。
【００９４】
（１）熱処理Ａ；
表１に記載の処理剤の水溶液に編物を浸漬し、水系液の付着量が３０〜２００質量％になるようにマングルで絞った。次いで、１００℃の温度の飽和水蒸気で５〜１０分間処理を行った後、炭酸ナトリウム５ｇ／Ｌのアルカリ水溶液を作成し、編物と炭酸ナトリウムのアルカリ水溶液の質量比を１：２０に調整して、６０〜８０℃で３０分間処理し金属塩化処理を行った後、６０℃の温度で湯洗い、水洗し、脱水し、１３０℃で乾燥した後、１６０℃の温度で３分間の熱処理を行った。
【００９５】
（２）熱処理Ｂ；
まずは表１に記載の処理剤の水溶液に編物を浸漬し、水系液の付着量が３０〜２００質量％になるようにマングルで絞った。１３０℃の温度で乾燥した後、１６０℃で３分間の熱処理を行った。
【００９６】
（３）熱処理Ｃ；
まずは表１に記載の処理剤の水溶液に編物を浸漬し、水系液の付着量が３０〜２００重量％になるようにマングルで絞った。次いで、１００〜１３０℃の温度で１〜３分間処理を行った。次いで、１００℃の温度の飽和水蒸気で５〜１０分間処理を行った後、炭酸ナトリウム５ｇ／Ｌのアルカリ水溶液を作成し、編物と炭酸ナトリウムのアルカリ水溶液の質量比を１：２０に調整して、６０〜８０℃の温度で３０分間処理し金属塩化処理を行った後、６０℃の温度で湯洗い、水洗し、脱水し、１３０℃で乾燥した後、１６０℃の温度で３分間の熱処理を行った。
【００９７】
［実施例１］
この染色上がりの編物を、下記薬品を含む水溶液に浸漬後、ピックアップ率８０％に設定したマングルで絞った。次いで、１００℃の温度の飽和水蒸気で５分間処理を行った後、炭酸ナトリウム５ｇ／Ｌのアルカリ水溶液を作成し、編物と炭酸ナトリウムのアルカリ水溶液の質量比を１：２０に調整して、７０℃の温度で３０分間処理し金属塩化処理を行った後、６０℃の温度で湯洗い、水洗し、脱水し、１３０℃の温度で乾燥した後、１６０℃の温度で３分間の熱処理を行った。仕上反の評価結果を、表１に示す。表１に示すように、ストレッチ特性に優れているとともに、吸湿性と制電性を有する繊維構造物であった。
・架橋モノマーＡ（ＮＫエステル２３Ｇ）                    ３０ｇ／ｌ
・架橋モノマーＢ（ＮＫエステル３５Ｅ）                    １５ｇ／ｌ
・吸湿モノマーＡ（ＡＭＰＳ）                              ２０ｇ／ｌ
・吸湿モノマーＢ（アクリル酸：メタクリル酸＝１：２）      １０ｇ／ｌ
・触媒Ａ（過硫酸アンモニウム）                              ３ｇ／ｌ。
【００９８】
［実施例２］
この染色上がりの編物を、下記薬品を含む水溶液に浸漬後、ピックアップ率８０％に設定したマングルで絞った。次いで、１００℃の温度の飽和水蒸気で５分間処理を行った後、炭酸ナトリウム５ｇ／Ｌのアルカリ水溶液を作成し、編物と炭酸ナトリウムのアルカリ水溶液の質量比を１：２０に調整して、７０℃の温度で３０分間処理し金属塩化処理を行った後、６０℃の温度で湯洗い、水洗し、脱水し、１３０℃の温度で乾燥した後、１６０℃の温度で３分間の熱処理を行った。仕上反の評価結果を、表１に示す。表１に示すように、ストレッチ特性に優れているとともに、吸湿性と制電性を有する繊維構造物であった。
・架橋モノマーＡ（ＮＫエステル２３Ｇ）                  ３０ｇ／ｌ
・架橋モノマーＢ（ＮＫエステル３５Ｅ）                  ３０ｇ／ｌ
・吸湿モノマーＡ（ＡＭＰＳ）                              ６０ｇ／ｌ
・触媒Ａ（過硫酸アンモニウム）                              ３ｇ／ｌ。
【００９９】
［実施例３］
この染色上がりの編物を、下記薬品を含む水溶液に浸漬後、ピックアップ率８０％に設定したマングルで絞った。次いで、１００℃の温度の飽和水蒸気で５分間処理を行った後、炭酸ナトリウム５ｇ／Ｌのアルカリ水溶液を作成し、編物と炭酸ナトリウムのアルカリ水溶液の質量比を１：２０に調整して、７０℃の温度で３０分間処理し金属塩化処理を行った後、６０℃の温度で湯洗い、水洗し、脱水し、１３０℃の温度で乾燥した後、１６０℃の温度で３分間の熱処理を行った。仕上反の評価結果を表１に示す。表１に示すように、ストレッチ特性に優れているとともに、吸湿性と制電性を有する繊維構造物であった。
・架橋モノマーA(ＮＫエステル２３Ｇ)                            ６０ｇ／ｌ
・架橋モノマーB(ＮＫエステル３５Ｅ)                            ３０ｇ／ｌ
・吸湿モノマーＡ（ＡＭＰＳ）                              ６０ｇ／ｌ
・触媒Ａ（過硫酸アンモニウム）                              ３ｇ／ｌ。
【０１００】
［実施例４］
この染色上がりの編物を、下記薬品を含む水溶液に浸漬後、ピックアップ率８０％に設定したマングルで絞った。次いで、１００℃の温度の飽和水蒸気で５分間処理を行った後、炭酸ナトリウム５ｇ／Ｌのアルカリ水溶液を作成し、編物と炭酸ナトリウムのアルカリ水溶液の質量比を１：２０に調整して、６０℃の温度で３０分間処理し金属塩化処理を行った後、６０℃の温度で湯洗い、水洗し、脱水し、１３０℃の温度で乾燥した後、１６０℃の温度で３分間の熱処理を行った。仕上反の評価結果を表１に示す。表１に示すように、ストレッチ特性に優れているとともに、吸湿性と制電性を有する繊維構造物であった。
・架橋モノマーＡ（ＮＫエステル２３Ｇ）                   ７８ｇ／ｌ
・架橋モノマーＢ（ＮＫエステル３５Ｅ）                   ３９ｇ／ｌ
・架橋モノマーＣ                                            ５ｇ／ｌ
・吸湿モノマーＡ（ＡＭＰＳ）                              ６０ｇ／ｌ
・触媒Ａ（過硫酸アンモニウム）                              ３ｇ／ｌ。
【０１０１】
［実施例５］
この染色上がりの編物を、下記薬品を含む水溶液に浸漬後、ピックアップ率８０％に設定したマングルで絞った。次いで、１００℃の温度の飽和水蒸気で７分間処理を行った後、炭酸ナトリウム５ｇ／Ｌのアルカリ水溶液を作成し、編物と炭酸ナトリウムのアルカリ水溶液の質量比を１：２０に調整して、６０℃の温度で３０分間処理し金属塩化処理を行った後、６０℃の温度で湯洗い、水洗し、脱水し、１３０℃の温度で乾燥した後、１６０℃の温度で３分間の熱処理を行った。仕上反の評価結果を表１に示す。表１に示すように、ストレッチ特性に優れているとともに、吸湿性と制電性を有する繊維構造物であった。
・架橋モノマーＡ（ＮＫエステル２３Ｇ）                     １２０ｇ／ｌ
・吸湿モノマーＡ（ＡＭＰＳ）                                  ６０ｇ／ｌ
・触媒Ａ（過硫酸アンモニウム）                                  ３ｇ／ｌ
・界面活性剤（エマルゲン４２０）                            ０．５ｇ／ｌ。
【０１０２】
[実施例６]
この染色上がりの編物を、カチオン化処理剤を５％ｏ．ｗ．ｆ．溶解した水溶液との質量比を１：２０に調整した。次いでＭｉｎｉカラー染色機（テクサム技研社製）で４０℃の温度から２℃／分の昇温速度で昇温し、１００℃の温度で２０分間処理した。上記処理液を降温、湯洗、水洗し、次いで蒸熱処理を行った前処理編物を、下記薬品を含む水溶液に浸漬後、ピックアップ率８０％に設定したマングルで絞った。次いで、１００℃の温度の飽和水蒸気で７分間処理を行った後、炭酸ナトリウム５ｇ／Ｌのアルカリ水溶液を作成し、編物と炭酸ナトリウムのアルカリ水溶液の質量比を１：２０に調整して、６０℃の温度で３０分間処理し金属塩化処理を行った後、６０℃の温度で湯洗い、水洗し、脱水し、１３０℃で乾燥した後、１６０℃の温度で３分間の熱処理を行った。仕上反の評価結果を表１に示す。表１に示すように、ストレッチ特性に優れているとともに、吸湿性と制電性を有する繊維構造物であった。
・架橋モノマーＡ（ＮＫエステル２３Ｇ）                     １２０ｇ／ｌ
・吸湿モノマーＡ（ＡＭＰＳ）                                  ６０ｇ／ｌ
・触媒Ａ（過硫酸アンモニウム）                                  ３ｇ／ｌ
・界面活性剤（エマルゲン４２０）                                １ｇ／ｌ。
【０１０３】
［実施例７］
この染色上がりの編物を、カチオン化処理剤を５％ｏ．ｗ．ｆ．溶解した水溶液との質量比を１：２０に調整した。次いでＭｉｎｉカラー染色機（テクサム技研社製）で４０℃の温度から２℃／分の昇温速度で昇温し、１００℃の温度で１〜１２０分間処理した。上記処理液を降温、湯洗、水洗し、次いで蒸熱処理を行った前処理編物を、下記薬品を含む水溶液に浸漬後、ピックアップ率８０％に設定したマングルで絞った。次いで、１００℃の温度の飽和水蒸気で１０分間処理を行った後、炭酸ナトリウム５ｇ／Ｌのアルカリ水溶液を作成し、編物と炭酸ナトリウムのアルカリ水溶液の質量比を１：２０に調整して、８０℃で３０分間処理し金属塩化処理を行った後、６０℃の温度で湯洗い、水洗し、脱水し、１３０℃で乾燥した後、１６０℃の温度で３分間の熱処理を行った。仕上反の評価結果を表１に示す。表１に示すように、ストレッチ特性に優れているとともに、吸湿性と制電性を有する繊維構造物であった。
・架橋モノマーＡ（ＮＫエステル２３Ｇ）                  ２００ｇ／ｌ
・架橋モノマーＢ（ＮＫエステル３５Ｅ）                    ２０ｇ／ｌ
・吸湿モノマーＡ（ＡＭＰＳ）                            １００ｇ／ｌ
・触媒Ａ（過硫酸アンモニウム）                              ３ｇ／ｌ
・界面活性剤（エマルゲン４２０）                            １ｇ／ｌ。
【０１０４】
［比較例１］
仕上げ加工処理を施さない染色上がりの編物の評価結果を、表１に示す。
【０１０５】
［比較例２］
この染色上がりの編物をアニオン化処理剤を、８％ｏ．ｗ．ｆ．に溶解した水溶液との質量比を１：２０に調整した。次いでＭｉｎｉカラー染色機（テクサム技研社製）で４０℃の温度から２℃／分の昇温速度で昇温し、１００℃の温度で３０分間処理した。上記処理液を降温し、湯洗し、水洗し、次いでピックアップ率８０％に設定したマングルで絞った。次いで、１３０℃の温度で乾燥した後、１６０℃の温度で３分間の熱処理を行った。仕上反の評価結果を、表１に示す。
・架橋モノマーＡ（ＮＫエステル２３Ｇ）                   ６０ｇ／ｌ
・架橋モノマーＢ（ＮＫエステル３５Ｅ）                   ３０ｇ／ｌ
・吸湿モノマーＡ（ＡＭＰＳ）                              ６０ｇ／ｌ
・触媒Ａ（過硫酸アンモニウム）                              ３ｇ／ｌ。
【０１０６】
［比較例３］
この染色上がりの編物を、下記薬品に溶解した水溶液との質量比を１：１０に調整した。次いでＭｉｎｉカラー染色機（テクサム技研社製）で４０℃の温度から２℃／分の昇温速度で昇温し、１２０℃の温度で２０分間処理した。上記処理液を降温、湯洗、水洗した後に、炭酸ナトリウム５ｇ／Ｌのアルカリ水溶液を作成し、編物と炭酸ナトリウムのアルカリ水溶液の質量比を１：２０に調整して、６０℃の温度で３０分間処理し金属塩化処理を行った後、６０℃の温度で湯洗い、水洗し、脱水し、１３０℃で乾燥した後、１６０℃の温度で３分間の熱処理を行った。仕上反の評価結果を、表１に示す。
・吸湿モノマーＢ（アクリル酸：メタクリル酸＝１：２）    ２０％ｏ．ｗ．ｆ．
・触媒Ｂ（ナイパーＢＭＴ−Ｋ４０）                        ２ｇ／ｌ
・キャリャー剤                                            ２ｇ／ｌ。
［比較例４］
この染色上がりの編物を、アニオン化処理剤を８％ｏ．ｗ．ｆ．溶解した水溶液との質量比を１：２０に調整した。次いで、Ｍｉｎｉカラー染色機（テクサム技研社製）で４０℃の温度から２℃／分の昇温速度で昇温し、１００℃の温度で２０分間処理した。上記処理液を降温、湯洗、水洗し、次いで蒸熱処理を行った前処理編物を、下記薬品を含む水溶液に浸漬後、ピックアップ率８０％に設定したマングルで絞った。次いで、１００℃の温度の飽和水蒸気で１０分間処理を行った後、炭酸ナトリウム５ｇ／Ｌのアルカリ水溶液を作成し、編物と炭酸ナトリウムのアルカリ水溶液の質量比を１：２０に調整して、６０℃の温度で３０分間処理し金属塩化処理を行った後、６０℃の温度で湯洗い、水洗し、脱水し、１３０℃の温度で乾燥した後、１６０℃の温度で３分間の熱処理を行った。仕上反の評価結果を表１に示す。表１に示すように、質量変化率が５０％を超えて、被膜の平均厚さが３０００ｎｍ以上になり、カンチレバー法による剛軟度向上率が１４０以上になれば、ストレッチ特性が無くなった吸湿性を有する繊維構造物であった。
・架橋モノマーＡ（ＮＫエステル２３Ｇ）                    ３００ｇ／ｌ
・架橋モノマーＢ（ＮＫエステル３５Ｅ）                      ２０ｇ／ｌ
・吸湿モノマーＡ（ＡＭＰＳ）                              １５０ｇ／ｌ
・触媒Ａ（過硫酸アンモニウム）                                ３ｇ／ｌ。
【０１０７】
表１から、本発明のポリエステル繊維構造物は、高い吸放湿性と洗濯耐久性および経時劣化の少ない繊維構造物であると言える。
【０１０８】
【表１】
2015166502.tif 000003
【符号の説明】
【０１０９】
１：単繊維表面に被膜状に付着されている吸湿性を有する高分子化合物
２：単繊維間隙に被膜状につながって付着されている吸湿性を有する高分子化合物
３：単繊維
４：単繊維間隙
５：単繊維間隙に点状につながっている吸湿性を有する高分子化合物
６：単繊維間隙に塊状に充填されている吸湿性を有する高分子化合物
Ｘ：単繊維の重心
【図１】
2015166502.tif 000004
【図２】
2015166502.tif 000005
【図３】
2015166502.tif 000006
【図４】
2015166502.tif 000007
【図５】
2015166502.tif 000008